(57)【特許請求の範囲】
【請求項１】
下記の式（１）で表される構造単位を５０〜７０モル％、および、式（２）で表される構造単位を３０〜５０モル％含むポリアルキレンカーボネート樹脂（ただし、ポリアルキレンカーボネート樹脂（Ａ）全体を１００モル％とする）を８０〜９５重量％、および、ポリ乳酸樹脂（Ｂ）を５〜２０重量％含有するポリアルキレンカーボネート樹脂組成物（ただし、ポリアルキレンカーボネート樹脂組成物の全重量を１００重量％とする）。
0005332075.tif 000007
0005332075.tif 000008
（上記の式（１）において、Ｒ1は水素原子または炭素原子数１〜２０の炭化水素基を表し、Ｒ2は炭素原子数１〜２０の炭化水素基を表す。）
【請求項２】
ポリアルキレンカーボネート樹脂（Ａ）が、式（１）で表される構造単位１００モル％のうち、Ｒ2が炭素原子数１〜２０の炭化水素基である該構造単位を３０〜１００モル％含むポリアルキレンカーボネート樹脂である請求項１に記載のポリアルキレンカーボネート樹脂組成物。
【請求項３】
ポリアルキレンカーボネート樹脂（Ａ）が、Ｒ1が水素原子であり、かつ、Ｒ2がメチル基であるポリアルキレンカーボネート樹脂である請求項１に記載のポリアルキレンカーボネート樹脂組成物。
【請求項４】
請求項１〜３のいずれかに記載のポリアルキレンカーボネート樹脂組成物から得られる成形体。
【発明の詳細な説明】
【技術分野】
【０００１】
本発明は、引張強度および曲げ強度に優れ、さらに透明性および破断伸びにも優れるポリアルキレンカーボネート樹脂組成物およびその成形体に関する。
【背景技術】
【０００２】
近年、環境に与える負荷が低い合成樹脂の一つとして、二酸化炭素を原料とするポリアルキレンカーボネート樹脂が注目を集めている。ポリアルキレンカーボネート樹脂を成形加工することによって、種々の成形材料として使用するためには、引張強度、曲げ強度といった機械的強度を高める必要があり、種々の手段が検討されている。例えば、非特許文献１には、ポリプロピレンカーボネート樹脂に炭酸カルシウムを配合してなる樹脂組成物が記載されている。また、非特許文献２には、ポリプロピレンカーボネート樹脂にリグノセルロース繊維を配合してなる樹脂組成物が記載されている。
【０００３】
【非特許文献１】「ジャーナル・オブ・ポリマー・サイエンス  パートＢ  ポリマーフィジックス（Journal of Polymer Science Part B Polymer Physics）」、Ｖｏｌ．４１、２００３年、ｐ．１８０６―１８１３
【非特許文献２】「ジャーナル・オブ・ポリマー・サイエンス  パートＢ  ポリマーフィジックス（Journal of Polymer Science Part B Polymer Physics）」、Ｖｏｌ．４２、２００４年、ｐ．６６６―６７５
【発明の開示】
【発明が解決しようとする課題】
【０００４】
しかしながら、非特許文献１または非特許文献２に記載された方法によって得られたポリプロピレンカーボネート樹脂組成物では、引張強度や曲げ強度において十分であるとはいえないばかりか、ポリプロピレンカーボネート樹脂に上記の充填物を配合することによって、ポリプロピレンカーボネート樹脂が備えている透明性および破断伸びが損なわれるため、これらの特徴を活かした用途には適用が困難であるという問題があった。
かかる状況の下、本発明が解決しようとする課題、すなわち、本発明の目的は、引張強度および曲げ強度に優れ、さらに透明性および破断伸びにも優れるポリアルキレンカーボネート樹脂組成物およびその成形体を提供することにある。
【課題を解決するための手段】
【０００５】
すなわち、本発明は、
ポリアルキレンカーボネート樹脂（Ａ）
下記の式（１）で表される構造単位を５０〜７０モル％、および、式（２）で表される構造単位を３０〜５０モル％含むポリアルキレンカーボネート樹脂（ただし、ポリアルキレンカーボネート樹脂（Ａ）全体を１００モル％とする）を８０〜９５重量％、および、ポリ乳酸樹脂（Ｂ）を５〜２０重量％含有するポリアルキレンカーボネート樹脂組成物（ただし、ポリアルキレンカーボネート樹脂組成物の全重量を１００重量％とする）およびその成形体に関するものである。
0005332075.tif 000002
0005332075.tif 000003
（上記の式（１）において、Ｒ1は水素原子または炭素原子数１〜２０の炭化水素基を表し、Ｒ2は炭素原子数１〜２０の炭化水素基を表す。）
【発明の効果】
【０００６】
本発明によれば、引張強度および曲げ強度に優れ、さらに透明性および破断伸びにも優れるポリアルキレンカーボネート樹脂組成物およびその成形体を得ることができる。
【発明を実施するための最良の形態】
【０００７】
本発明のポリアルキレンカーボネート樹脂（Ａ）とは、アルキレン基およびカーボネート基からなるアルキレンカーボネート構造を有する重合体である。ポリアルキレンカーボネート樹脂としては、例えば、ポリエチレンカーボネート、ポリプロピレンカーボネート、ポリ（１，２−ジメチルエチレンカーボネート）、ポリブテンカーボネート、ポリイソブテンカーボネート、ポリペンテンカーボネート、ポリヘキセンカーボネート、ポリシクロペンテンカーボネート、ポリシクロヘキセンカーボネート、ポリシクロヘプテンカーボネート、ポリシクロオクテンカーボネート、ポリリモネンカーボネート等のポリアルキレンカーボネート樹脂等が挙げられる。
【０００８】
本発明で用いられるポリアルキレンカーボネート樹脂（Ａ）として好ましくは、下記の式（１）で表される構造単位を５０〜７０モル％、および、式（２）で表される構造単位を３０〜５０モル％含むポリアルキレンカーボネート樹脂（ただし、ポリアルキレンカーボネート樹脂（Ａ）全体を１００モル％とする）である。
0005332075.tif 000004
0005332075.tif 000005
（上記の式（１）において、Ｒ1およびＲ2はそれぞれ独立に水素原子または炭素原子数１〜２０の炭化水素基を表す。）
本発明のポリアルキレンカーボネート樹脂（Ａ）としてより好ましくは、式（１）で表される構造単位１００モル％のうち、Ｒ2が炭素原子数１〜２０の炭化水素基である該構造単位を３０〜１００モル％含むポリアルキレンカーボネート樹脂である。さらに好ましくは、Ｒ1が水素原子であり、かつ、Ｒ2がメチル基であるポリアルキレンカーボネート樹脂、つまり、ポリプロピレンカーボネート樹脂である。
【０００９】
また、本発明のポリアルキレンカーボネート樹脂（Ａ）は、その分子鎖中にアルキレンエーテル構造を有していてもよく、分子鎖中のアルキレンエーテル構造が少ないほうが好ましい。
また、本発明のポリアルキレンカーボネート樹脂（Ａ）は、その分子量分布（重量平均分子量Ｍｗ／数平均分子量Ｍｎ）が狭いほうが好ましく、Ｍｗ／Ｍｎが５．０以下であるほうがより好ましい。さらに好ましくはＭｗ／Ｍｎが４．５以下であり、最も好ましくはＭｗ／Ｍｎが４．０以下である。
【００１０】
本発明のポリアルキレンカーボネート樹脂（Ａ）の製造方法は特に限定されないが、例えば、アルキレンオキサイドと二酸化炭素を交互共重合させることにより得られる。または、環状カーボネートの開環重合によっても得ることができる。
【００１１】
アルキレンオキサイドとして好ましくは、エチレンオキサイド、プロピレンオキサイド、１，２−ジメチルエチレンオキサイド、ブテンオキサイド、イソブテンオキサイド、ペンテンオキサイド、ヘキセンオキサイド、シクロペンテンオキサイド、シクロヘキセンオキサイド、シクロヘプテンオキサイド、シクロオクテンオキサイド、リモネンオキサイド等が挙げられる。より好ましくは、プロピレンオキサイド、ブテンオキサイド、イソブテンオキサイド、ペンテンオキサイド、ヘキセンオキサイドなどの直鎖状アルキレンオキサイドであり、さらに好ましくはプロピレンオキサイドである。
【００１２】
アルキレンオキサイドと二酸化炭素の共重合は、亜鉛、アルミニウム、コバルト等の金属錯体の存在下で行うことができる。
特に、式（１）で表される構造単位を５０〜７０モル％、および、式（２）で表される構造単位を３０〜５０モル％含むポリアルキレンカーボネート樹脂の合成方法としては、環状カーボネートの開環重合やアルキレンオキサイドと二酸化炭素の交互共重合性に優れた金属錯体の存在下で行うことが好ましい。
特に好ましいポリアルキレンカーボネート樹脂の重合方法としては、例えば、「アンゲバンテ・ケミー・インターナショナル・エディション（Angewandte Chemie International Edition）」（第４２巻、２００３年、ｐ．５４８４）に記載されているとおり、コバルトサレン錯体を用いて、反応温度２５℃において、二酸化炭素の圧力を５ＭＰａとすることによって、式（１）で表される構造単位と式（２）で表される構造単位がそれぞれ５０モル％となる重合方法が挙げられる。
式（１）で表される構造単位と式（２）で表される構造単位の割合は、1Ｈ  ＮＭＲを用いて、１．１ｐｐｍ付近のピーク（ａ）と１．２〜１．３ｐｐｍ付近のピーク（ｂ）の強度から下記の計算式を用いて計算できる。
式（１）で表される構造単位＝｛（ｂ）／２＋（ａ）｝／｛（ａ）＋（ｂ）｝×１００
式（２）で表される構造単位＝（（ｂ）／２）／｛（ａ）＋（ｂ）｝×１００
【００１３】
本発明で用いられるポリ乳酸樹脂（Ｂ）としては、乳酸の単独重合体（ポリ乳酸）、または乳酸と他のヒドロキシカルボン酸との共重合体が挙げられる。
【００１４】
ポリ乳酸樹脂（Ｂ）の分子構造としては、Ｌ−乳酸またはＤ−乳酸いずれかの単量体単位を含有する分子構造であり、それぞれの対掌体の乳酸単位を含んでいてもよく、含んでいなくてもよい。
【００１５】
Ｌ−乳酸またはＤ−乳酸いずれかの単量体単位の含有量は、通常８５〜１００モル％であり、好ましくは８５〜９８モル％である。また、それぞれの対掌体の乳酸の単量体単位の含有量は、通常０〜１５モル％であり、好ましくは２〜１５モル％である。ただし、ポリ乳酸樹脂（Ｂ）全体を１００モル％とする。
【００１６】
乳酸と他のヒドロキシカルボン酸との共重合に用いられる他のヒドロキシカルボン酸としては、例えば、グリコール酸、ヒドロキシ酪酸、ヒドロキシ吉草酸、ヒドロキシペンタン酸、ヒドロキシカプロン酸、ヒドロキシヘプタン酸等が挙げられる。
【００１７】
また、乳酸と他のヒドロキシカルボン酸との共重合体に含有されるＬ−乳酸またはＤ−乳酸いずれかの単位の含有量は８５〜１００モル％であり、他のヒドロキシカルボン酸単位の含有量は０〜１５モル％である。好ましくは、Ｌ−乳酸またはＤ−乳酸いずれかの単位の含有量が８５〜９８モル％であり、他のヒドロキシカルボン酸単位の含有量が２〜１５モル％である。
【００１８】
本発明で用いられるポリ乳酸樹脂（Ｂ）のメルトフローレイト（ＭＦＲ、２３０℃、２１．２Ｎ）は、疲労特性等の耐久性、引張強度や曲げ強度の機械的強度の観点から、通常１〜５００ｇ／１０分であり、好ましくは５〜３００ｇ／１０分であり、より好ましくは１０〜１５０ｇ／１０分である。
【００１９】
本発明で用いられるポリ乳酸樹脂（Ｂ）の製造方法としては、例えば、
（１）Ｌ−乳酸、Ｄ−乳酸および他のヒドロキシカルボン酸から選らばれる化合物を、脱水重縮合することによって製造する方法、
（２）乳酸の環状二量体であるラクチド、グリコール酸の環状二量体であるグリコリド、およびカプロラクトンから選らばれる化合物を、開環重合することによって製造する方法
等が挙げられる。好ましくは、上記（２）の方法である。
【００２０】
上記（２）の方法で用いられる乳酸の環状二量体であるラクチドには、Ｌ−乳酸の環状二量体であるＬ−ラクチド、Ｄ−乳酸の環状二量体であるＤ−ラクチド、Ｄ−乳酸とＬ−乳酸とが環状二量化したメソ−ラクチド、およびＤ−ラクチドとＬ−ラクチドとのラセミ混合物であるＤＬ−ラクチドがある。上記（２）の方法ではいずれのラクチドを用いてもよい。乳酸の環状二量体であるラクチドとして、好ましくはＤ−ラクチドまたはＬ−ラクチドである。
【００２１】
また、本発明に用いられるポリ乳酸樹脂（Ｂ）を製造する上記（２）の方法としては、例えば、次の（１）〜（６）の方法が挙げられる。
（１）Ｌ−ラクチド８５モル％以上と、Ｄ−ラクチドおよびグリコリドから選ばれる少なくとも１種の化合物１５モル％以下とを共重合させる方法。
（２）Ｄ−ラクチド８５モル％以上と、Ｌ−ラクチドおよびグリコリドから選ばれる少なくとも１種の化合物１５モル％以下とを共重合させる方法。
（３）Ｌ−ラクチド７０モル％以上と、ＤＬ−ラクチドおよびグリコリドから選ばれる少なくとも１種の化合物３０モル％以下とを共重合させる方法。
（４）Ｌ−ラクチド７０モル％以上と、メソ−ラクチドおよびグリコリドから選ばれる少なくとも１種の化合物３０モル％以下とを共重合させる方法。
（５）Ｄ−ラクチド７０モル％以上と、ＤＬ−ラクチドおよびグリコリドから選ばれる少なくとも１種の化合物３０モル％以下とを共重合させる方法。
（６）Ｄ−ラクチド７０モル％以上と、メソ−ラクチドおよびグリコリドから選ばれる少なくとも１種の化合物３０モル％以下とを共重合させる方法。
【００２２】
上記（２）の方法において、ポリ乳酸樹脂（Ｂ）を短時間で製造する方法としては、ラクチドを重合させるときに、または、ラクチドとグリコリドを重合させるときに、重合触媒を用いる方法が挙げられる。
【００２３】
ポリ乳酸樹脂（Ｂ）の製造に用いられる重合用触媒には、主として多価金属を含む化合物が用いられ、例えば、オクタン酸第一錫、四塩化錫、塩化亜鉛、四塩化チタン、塩化鉄、三フッ化ホウ素エーテル錯体、塩化アルミニウム、三フッ化アンチモン、酸化鉛等が挙げられ、好ましくは錫化合物または亜鉛化合物であり、より好ましくは錫化合物であり、さらに好ましくはオクタン酸第一錫である。
【００２４】
重合用触媒の使用量は、ラクチドの全重量またはラクチドの重量とグリコリドの重量の合計を１００重量％として、好ましくは０．００１〜０．１重量％である。
【００２５】
また、本発明に用いられるポリ乳酸樹脂（Ｂ）の製造方法としては、重合のときに、連鎖増大剤を用いる方法が挙げられる。連鎖増大剤として、好ましくは、例えばラウリルアルコール等の高級アルコール類、乳酸やグリコール酸等のヒドロキシ酸類が挙げられる。
連鎖増大剤が共存することによって、重合速度が速くなるので短時間でポリ乳酸樹脂を得ることができる。さらに、連鎖増大剤の量を調節することによって、ポリ乳酸樹脂の分子量を調節することもできる。
【００２６】
また、本発明に用いられるポリ乳酸樹脂（Ｂ）の製造方法としては、溶媒を用いる容液重合や、溶媒を用いずラクチドまたはグリコリドを溶融させた状態で重合させる塊状重合が挙げられる。好ましくは、溶媒を用いずラクチドまたはグリコリドを溶融させた状態で重合させる塊状重合である。
【００２７】
重合温度は、ラクチドまたはグリコリドを溶融させた状態で重合させる塊状重合の場合には、ラクチドの融点またはグリコリドの融点（９０℃付近）以上の温度であればよい。また、例えば、クロロホルム等の溶媒を用いる溶液重合の場合には、ラクチドの融点またはグリコリドの融点以下の温度で重合することが可能である。そして、塊状重合および溶液重合のいずれの場合も、２５０℃を超えた場合、製造させるポリ乳酸樹脂（Ｂ）の分解が起こるので好ましくない。
【００２８】
本発明のポリアルキレンカーボネート樹脂組成物は、ポリアルキレンカーボネート樹脂（Ａ）を８０〜９５重量％、および、ポリ乳酸樹脂（Ｂ）を５〜２０重量％を含有するポリアルキレンカーボネート樹脂組成物（ただし、ポリアルキレンカーボネート樹脂組成物の全重量を１００重量％とする）である。
【００２９】
ポリアルキレンカーボネート樹脂（Ａ）の含有量が過多になると、引張強度および曲げ強度が低下する場合があり、また、ポリアルキレンカーボネート樹脂（Ａ）の含有量が過少になると、破断伸びや衝撃強度が低下する場合がある。
【００３０】
本発明のポリアルキレンカーボネート樹脂組成物の製造方法としては、公知の各種方法が挙げられる。例えば、各成分の全部を混合して均一な混合物とした後、その混合物を溶融混練する方法、または、各成分のいくつかを組み合わせて別々に混合して均一な混合物とした後、その混合物を溶融混練する方法が挙げられる。
【００３１】
均一な混合物を得る方法としては、例えば、ヘンシェルミキサー、リボンブレンダー、ブレンダー等により混合する方法が挙げられる。溶融混練の方法としては、バンバリーミキサー、プラストミル、ブラベンダープラストグラフ、一軸または二軸押出機等を用いる方法が挙げられる
本発明のポリアルキレンカーボネート樹脂組成物の形状としては、例えば、ストランド状、シート状、平板状、ストランドを適当な長さに裁断したペレット状等が挙げられる。
【００３２】
本発明のポリアルキレンカーボネート樹脂組成物から得られるペレットには、用途に応じて、各種の添加剤を添加することができる。各種の添加剤としては、例えば、改質用添加剤、着色剤、粒子状充填剤、短繊維状充填剤、ウィスカー等が挙げられる。
【００３３】
改質用添加剤としては、例えば、分散剤、滑剤、可塑剤、難燃剤、酸化防止剤、帯電防止剤、光安定剤、紫外線吸収剤、結晶化促進剤（造核剤）等が挙げられ、着色剤としては、例えば、顔料、染料等が挙げられ、粒子状充填剤としては、例えば、カーボンブラック、酸化チタン、タルク、炭酸カルシウム、マイカ、クレー等が挙げられ、短繊維状充填剤としては、例えばワラストナイト等が挙げられ、ウィスカーとしては、例えばチタン酸カリウム等が挙げられる。
【００３４】
そして、上記の各種の添加剤は、ポリアルキレンカーボネート樹脂組成物からペレットを製造するときに添加してもよく、また、ペレットを成形して成形体を製造するときに添加してもよい。
【００３５】
本発明の成形体は、本発明のポリアルキレンカーボネート樹脂組成物から得られる成形体である。
【００３６】
本発明のポリアルキレンカーボネート樹脂組成物を成形して、本発明の成形体を得る方法としては、例えば、射出成形法、圧縮成形法、射出圧縮成形法、ガス注入射出成形法、発泡射出成形法、インフレーション法、Ｔダイ法、カレンダー法、ブロー成形法、真空成形、圧空成形等が挙げられる。
本発明の成形体がフイルムまたはシートである場合、インフレーション法、Ｔダイ法、カレンダー法により異なる樹脂との多層構成の少なくとも１層として製膜すること、または、押出ラミネート法、熱ラミネート法、ドライラミネート法等で製膜することにより、多層化してもよい。また、得られたフィルムまたはシートを、ロール延伸法、テンター延伸法、チューブラー延伸法等により一軸または二軸に延伸して使用してもよい。
本発明の成形体には、例えば、コロナ放電処理、火炎処理、プラズマ処理、オゾン処理等の表面処理を施してもよい。
【００３７】
本発明の成形体は、例えば、電気・電子部品、建築部品、自動車部品、機械部品、日用品、産業資材等として利用することができる。具体的には、電気・電子部品としては、例えば、コピー機、パソコン、プリンター、電子楽器、家庭用ゲーム機、携帯型ゲーム機等のハウジングや内部部品等が挙げられ、建築部品としては、例えば、カーテン部品、ブラインド部品、ルーフパネル、断熱壁、アジャスター、プラ束、天井釣り具等が挙げられ、自動車部品としては、例えば、フェンダー、オーバーフェンダー、グリルガード、カウルルーバー、ホイールキャップ、サイドプロテクター、サイドモール、サイドロアスカート、フロントグリル、ルーフレール、リアスポイラー、バンパー、インパネロア、トリム等が挙げられ、機械部品としては、例えば、歯車、ねじ、バネ、軸受、レバー、カム、ラチェット、ローラー等が挙げられ、日用品としては、例えば、各種カトラリー、各種トイレタリー部品、カートンボックス、包装用フイルム、ラップフイルム、手提げラミネート紙袋、プリベートカード、家庭用ラップの鋸刃、食品トレイ、ゴミ袋、ラミ袋、パウチ、ラベル、サーモフォーミング、梱包バンド、織り編物（衣料・インテリア）、カーペット、生活衛生資材、包装用フイルム、ケース、食品用カップ等が挙げられ、産業資材としては、例えば、繊維のバインダー、紙のコーティング、接着剤、農業用フイルム、紡績糸、スリットヤーン、ロープ、ネット、フイルター、織り編物（産業資材）コンポストバッグ、防水シート、土嚢用袋等が挙げられる。
【実施例】
【００３８】
以下、実施例および比較例によって、本発明を説明する。実施例または比較例で、以下に示した樹脂を用いた。
（１）ポリアルキレンカーボネート樹脂
Ａ−１：ポリプロピレンカーボネート樹脂
（商品名：ＥＭＰＯＷＥＲ社製ＱＰＡＣ４０）
1Ｈ  ＮＭＲの結果から、式（１）で表される構造単位の割合が５４．５モル％、式（２）で表される構造単位の割合が４５．５モル％であった。また、Ｍｗは１２０，０００であり、Ｍｗ／Ｍｎは３．７であった。
（２）ポリ乳酸樹脂
Ｂ−１：カネボウ合繊株式会社製ラクトロン  ＴＭ１００
［ＭＦＲ：６２ｇ／１０分（２３０℃、２１．２Ｎ）］
実施例における評価用サンプルの製造方法について以下に示す。
（１）評価用サンプルの製造方法
評価用サンプルは下記条件で成形した。
評価用サンプルの射出成形は、日本製鋼所製成形機（Ｊ２８ＳＣ）を使用した。
型締力        ：２７０ｋＮ
成形は、下記の条件でサンプルを成形した。
シリンダー温度：２００℃
金型温度      ：２０℃
背圧          ：０．５ＭＰａ
次に実施例および比較例における評価方法について以下に示す。
（１）引張強度（単位：ＭＰａ）
下記条件で測定した。
測定温度    ：２３℃
サンプル形状：ＪＩＳ１号小型ダンベル（２ｍｍ厚）
引張速度    ：１０ｍｍ／分
（２）破断伸び（単位：％）
測定温度    ：２３℃
サンプル形状：ＪＩＳ１号小型ダンベル（２ｍｍ厚）
引張速度    ：１０ｍｍ／分
（３）曲げ強度（単位：ＭＰａ）
下記条件にて測定した。
測定温度    ：２３℃
サンプル形状：１２．７×８０ｍｍ（４ｍｍ厚）
スパン      ：６４ｍｍ
引張速度    ：２ｍｍ／分
（４）透明性
射出成形で得たサンプルを目視評価した。
射出成形で得た厚さ４ｍｍのサンプルを文字が印刷された紙の上に置き、その下の文字の見え方で、透明性を下記のように分類した。
○：透明である（文字がはっきり見え、その文字が読める）
△：白濁がある（文字が少しぼやけるが、その文字が読める）
×：不透明である（文字がぼやけ、その文字が読めない）
実施例１
表１に記載した配合比で、ポリプロピレンカーボネート樹脂（商品名：ＥＭＰＯＷＥＲ社製ＱＰＡＣ４０）（Ａ−１）とポリ乳酸樹脂（カネボウ合繊株式会社製ラクトロン  ＴＭ１００）（Ｂ−１）を均一に混合した後、単軸混練押出機（商品名：田辺プラスチック社製Ｖ−２０，φ２０ｍｍ）を用いて、設定温度１９０℃、スクリュー回転数５０ｒｐｍの条件で溶融混練して、ペレットを得た。
得られたペレットを、日本製鋼所製成形機（Ｊ２８ＳＣ）で射出成形し、射出成形されたサンプルの引張強度、曲げ強度を測定し、その結果を表１に示した。また、射出成形されたサンプルの透明性を目視評価し、その結果を表１に示した。
比較例１
ポリプロピレンカーボネート樹脂（商品名：ＥＭＰＯＷＥＲ社製ＱＰＡＣ４０）（Ａ−１）を射出成形し、射出成形されたサンプルの引張強度、曲げ強度を測定し、その結果を表１に示した。また、射出成形されたサンプルの透明性を目視評価し、その結果を表１に示した。
【００３９】
【表１】
0005332075.tif 000006
【００４０】
Ａ−１：ポリプロピレンカーボネート樹脂（商品名：ＥＭＰＯＷＥＲ社製ＱＰＡＣ４０）
Ｂ−１：カネボウ合繊株式会社製ラクトロン  ＴＭ１００
本発明の要件を満足する実施例１のポリアルキレンカーボネート樹脂組成物は、引張強度および曲げ強度に優れ、さらに透明性および破断伸びにも優れることが分かる。
これに対して、本発明の要件であるポリ乳酸樹脂（Ｂ）を含有しなかった比較例１のポリアルキレンカーボネート樹脂は、引張強度および曲げ強度が不十分であることが分かる。